(57)【要約】【課題】  平坦性が良好な膜を形成し得る着色感光性樹脂組成物を提供する。【解決手段】着色剤（Ａ）、バインダーポリマー（Ｂ）、光重合性化合物（Ｃ）、光重合開始剤（Ｄ）、溶剤（Ｅ）および界面活性剤（Ｆ）を含有する着色感光性樹脂組成物であって、２３℃における該組成物の粘度が３．０ｍＰａ・ｓ以上６．５ｍＰａ・ｓ以下であり、かつ該組成物１０μＬをガラス基板上に滴下して０．２秒後および１秒後の接触角が１０°以上２０°以下である着色感光性樹脂組成物。【選択図】          なし【特許請求の範囲】
【請求項１】
着色剤（Ａ）、バインダーポリマー（Ｂ）、光重合性化合物（Ｃ）、光重合開始剤（Ｄ）、溶剤（Ｅ）および界面活性剤（Ｆ）を含有する着色感光性樹脂組成物であって、２３℃における該組成物の粘度が３．０ｍＰａ・ｓ以上６．５ｍＰａ・ｓ以下であり、かつ該組成物１０μＬをガラス基板上に滴下して０．２秒後および１秒後の接触角が１０°以上２０°以下である着色感光性樹脂組成物。
【請求項２】
溶剤（Ｅ）がプロピレングリコールモノメチルエーテルアセテートと３−エトキシプロピオン酸エチルとを含み、着色感光性樹脂組成物中の溶剤（Ｅ）の含有量が、７０質量％以上９５質量％以下であり、界面活性剤（Ｆ）が、シリコーン系界面活性剤、フッ素系界面活性剤およびフッ素原子を有するシリコーン系界面活性剤からなる群から選ばれる少なくとも１種であり、着色感光性樹脂組成物中の該界面活性剤の含有量が、０．００１質量％以上０．２質量％以下である請求項１記載の着色感光性樹脂組成物。
【請求項３】
バインダーポリマー（Ｂ）の酸価が５０以上１５０以下であり、バインダーポリマー（Ｂ）のポリスチレン換算重量平均分子量が５，０００〜５０，０００であり、着色感光性樹脂組成物の固形分中のバインダーポリマー（Ｂ）の含有量が、１５質量％〜２６質量％である請求項１または２に記載の着色感光性樹脂組成物。
【請求項４】
スリットコーター用である請求項１〜３のいずれかに記載の着色感光性樹脂組成物。
【請求項５】
請求項１〜４のいずれかに記載の着色感光性樹脂組成物を用いて形成されたパターン。
【請求項６】
請求項５に記載されたパターンを含むカラーフィルタ。
【請求項７】
請求項６に記載されたカラーフィルタを具備してなる液晶表示装置。
【発明の詳細な説明】
【技術分野】
【０００１】
本発明は、着色感光性樹脂組成物に関する。
【背景技術】
【０００２】
着色感光性樹脂組成物は、着色剤を含有する感光性樹脂組成物であって、カラーフィルタを構成する着色パターンを形成するための材料として有用である。
【０００３】
従来、ウエハーなどの被塗布基板上に着色感光性樹脂組成物を用いて膜を形成する方法としては、スピンコーターを用いる方法が知られている。しかし、スピンコーターを用いる方法では、１ｍ四方など広い面積のガラスなどの基板上に均一な膜を形成することが難しいので、基板を回転させないスリットコーターなどの省液コーターが開発されてきた。
【０００４】
従来のスピンコーター用に最適化された組成物としては、例えば、着色剤、バインダーポリマー、光重合性化合物、光重合開始剤、プロピレングリコールモノメチルエーテルアセテートおよび界面活性剤を含み、粘度が６．８ｍＰａ・ｓであり、１０μＬをガラス基板上に滴下して０．２秒後の接触角が２１．５°である組成物が知られているが（特許文献１参照）、該組成物を省液コーターの１種であるスリットコーターに適用した場合、加熱等により除去される溶剤量がスピンコーターと比べて著しく多いことから、形成された層内部からも溶剤が除去されるため、形成される膜の平坦性が十分でないという問題があった。
【０００５】
【特許文献１】特開平８−１７１２００号公報  ２頁左欄１行目−２頁右欄２３行目
【発明の開示】
【発明が解決しようとする課題】
【０００６】
本発明の目的は、平坦性が良好な膜を形成し得る着色感光性樹脂組成物を提供するものである。
【課題を解決するための手段】
【０００７】
本発明者らは、鋭意検討した結果、粘度および接触角がある範囲にある着色感光性樹脂組成物が、スリットコーターなどの省液コーターに用いた場合、平坦性の良好な膜を形成し得ることを見出した。
即ち、本発明は、着色剤（Ａ）、バインダーポリマー（Ｂ）、光重合性化合物（Ｃ）、光重合開始剤（Ｄ）、溶剤（Ｅ）および界面活性剤（Ｆ）を含有する着色感光性樹脂組成物であって、２３℃における該組成物の粘度が３．０ｍＰａ・ｓ以上６．５ｍＰａ・ｓ以下であり、かつ該組成物１０μＬをガラス基板上に滴下して０．２秒後および１秒後の接触角が１０°以上２０°以下である着色感光性樹脂組成物を提供する。また、本発明は、前記の着色感光性樹脂組成物を用いて形成されたパターン、前記のパターンを含むカラーフィルタ、前記のカラーフィルタを具備してなる液晶表示装置を提供する。
【発明の効果】
【０００８】
本発明によれば、平坦性が良好な膜を形成し得る着色感光性樹脂組成物を提供することが可能となる。
該組成物を用いて形成されるパターンは、平坦性が良好であることから、カラーフィルタを構成する着色パターンを形成するための材料として好適に使用し得る。
【発明を実施するための最良の形態】
【０００９】
本発明の着色感光性樹脂組成物は、着色剤（Ａ）、バインダーポリマー（Ｂ）、光重合性化合物（Ｃ）、光重合開始剤（Ｄ）、溶剤（Ｅ）および界面活性剤（Ｆ）を含有する着色感光性樹脂組成物であって、該組成物の粘度が、３．０ｍＰａ・ｓ以上６．５ｍＰａ・ｓ以下であり、かつ、該組成物１０μＬをガラス基板上に滴下して、０．２秒後および１秒後の接触角が１０°以上２０°以下である。
着色感光性樹脂組成物の粘度は、粘度計（例えば、ＶＩＳＣＯＭＥＴＥＲ  ＲＥ１２０Ｌ  ＳＹＳＴＥＭ（東機産業（株）製）など。）を用いて、一定の液温（通常、２３℃）、装置の回転子の回転速度を一定（通常、５０ｒｐｍ）に保つことで測定することができる。本発明の着色感光性樹脂組成物の粘度を、前記の装置を用いて、液温２３℃、回転速度５０ｒｐｍで測定すると、３．０ｍＰａ・ｓ以上６．５ｍＰａ・ｓ以下であり、好ましくは３．１ｍＰａ・ｓ以上５．５ｍＰａ・ｓ以下であり、より好ましくは３．２ｍＰａ・ｓ以上５．０ｍＰａ・ｓ以下である。粘度が３．０ｍＰａ・ｓ以上６．５ｍＰａ・ｓ以下であると、基板上に着色感光性樹脂組成物を塗布する際の広がりが良好であるため好ましい。
【００１０】
前記の接触角は、ガラス基板（清浄なガラス基板が好ましい）上に着色感光性樹脂組成物を１０μＬ滴下し、滴下０．２秒後の接触角を接触角測定装置（ＤＧＤ  Ｆａｓｔ／６０  Ｃｏｎｔａｃｔ  Ａｎｇｌｅ  Ｍｅｔｅｒ（ＧＢＸ社製）を用いて測定する。さらに、別途、同様に滴下１秒後の接触角を測定する。前記の接触角は、それぞれ、１０°以上２０°以下であり、好ましくは１３°以上１９°以下である。接触角が１０°以上２０°以下であると、平坦性が良好で、ムラのない着色感光性樹脂組成物からなる層を形成でき好ましい。特に、スリットコーターなどの省液コーターに好適に使用することができる。
【００１１】
接触角の測定に用いる基板としては、カラーフィルタの形成に用いるガラス基板が挙げられ、清浄であることが好ましい。
ガラス基板としては、例えば、ダウコーニング社製の＃１７３７などを用いることができる。
ガラス基板を清浄にするためには、例えば、ガラス基板をアセトンなどの溶剤中で、超音波洗浄を行なうことにより、基板上の不純物を除去する方法などが挙げられる。
【００１２】
本発明において用いられる着色剤（Ａ）は、有機顔料、無機顔料のいずれであってもよい。中でも、耐熱性、発色性に優れていることから、有機顔料が好ましく用いられる。
【００１３】
前記の有機顔料および無機顔料としては、例えば、カラーインデックス（The Society of Dyers and Colourists出版）でピグメント（Pigment）に分類されている化合物などが挙げられる。
具体的には、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１６、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５３、Ｃ．Ｉ．ピグメントイエロー８３、Ｃ．Ｉ．ピグメントイエロー８６、Ｃ．Ｉ．ピグメントイエロー９３、Ｃ．Ｉ．ピグメントイエロー９４、Ｃ．Ｉ．ピグメントイエロー１０９、Ｃ．Ｉ．ピグメントイエロー１１０、Ｃ．Ｉ．ピグメントイエロー１１７、Ｃ．Ｉ．ピグメントイエロー１２５、Ｃ．Ｉ．ピグメントイエロー１２８、Ｃ．Ｉ．ピグメントイエロー１３７、Ｃ．Ｉ．ピグメントイエロー１３８、Ｃ．Ｉ．ピグメントイエロー１３９、Ｃ．Ｉ．ピグメントイエロー１４７、Ｃ．Ｉ．ピグメントイエロー１４８、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１６６、Ｃ．Ｉ．ピグメントイエロー１７３、Ｃ．Ｉ．ピグメントイエロー１９４、Ｃ．Ｉ．ピグメントイエロー２１４などの黄色顔料；
Ｃ．Ｉ．ピグメントオレンジ１３、Ｃ．Ｉ．ピグメントオレンジ３１、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４２、Ｃ．Ｉ．ピグメントオレンジ４３、Ｃ．Ｉ．ピグメントオレンジ５１、Ｃ．Ｉ．ピグメントオレンジ５５、Ｃ．Ｉ．ピグメントオレンジ５９、Ｃ．Ｉ．ピグメントオレンジ６１、Ｃ．Ｉ．ピグメントオレンジ６４、Ｃ．Ｉ．ピグメントオレンジ６５、Ｃ．Ｉ．ピグメントオレンジ７１、Ｃ．Ｉ．ピグメントオレンジ７３などのオレンジ色の顔料；
Ｃ．Ｉ．ピグメントレッド９、Ｃ．Ｉ．ピグメントレッド９７、Ｃ．Ｉ．ピグメントレッド１０５、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７６、Ｃ．Ｉ．ピグメントレッド１７７、Ｃ．Ｉ．ピグメントレッド１８０、Ｃ．Ｉ．ピグメントレッド１９２、Ｃ．Ｉ．ピグメントレッド２０９、Ｃ．Ｉ．ピグメントレッド２１５、Ｃ．Ｉ．ピグメントレッド２１６、Ｃ．Ｉ．ピグメントレッド２２４、Ｃ．Ｉ．ピグメントレッド２４２、Ｃ．Ｉ．ピグメントレッド２５４、Ｃ．Ｉ．ピグメンレッド２６４、Ｃ．Ｉ．ピグメントレッド２６５などの赤色顔料；
Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー６０などの青色顔料；
Ｃ．Ｉ．ピグメントバイオレット１、Ｃ．Ｉ．ピグメントバイオレット１９、Ｃ．Ｉ．ピグメントバイオレット２３、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８などのバイオレット色顔料；
Ｃ．Ｉ．ピグメントグリーン７、Ｃ．Ｉ．ピグメントグリーン３６などの緑色顔料；
Ｃ．Ｉ．ピグメントブラウン２３、Ｃ．Ｉ．ピグメントブラウン２５などのブラウン色顔料；
Ｃ．Ｉ．ピグメントブラック１、Ｃ．Ｉ．ピグメントブラック７などの黒色顔料；
などが挙げられる。
これらの中で、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントレッド１７７、Ｃ．Ｉ．ピグメントレッド２０９、Ｃ．Ｉ．ピグメントレッド２５４、Ｃ．Ｉ．ピグメントレッドバイオレット２３、Ｃ．Ｉ．ピグメントブルー１５：６およびＣ．Ｉ．ピグメントグリーン３６から選ばれる少なくとも一つの顔料が好ましく使用される。
【００１４】
これらの有機顔料および無機顔料は、それぞれ単独でも、２種以上を混合して用いてもよい。
例えば、赤色画素を形成するには、Ｃ．Ｉ．ピグメントレッド２０９およびＣ．Ｉ．ピグメントイエロー１３９を含有していることが、緑色画素を形成するにはＣ．Ｉ．ピグメントグリーン３６ならびにＣ．Ｉ．ピグメントイエロー１５０およびＣ．Ｉ．ピグメントイエロー１３８からなる群から選ばれる少なくとも１種を含有していることが、青色画素を形成するには、Ｃ．Ｉ．ピグメントブルー１５：６を含有していることがそれぞれ好ましい。
【００１５】
前記の顔料には、必要に応じて、ロジン処理、酸性基または塩基性基が導入された顔料誘導体などを用いた表面処理、高分子化合物などによる顔料表面へのグラフト処理、硫酸微粒化法などによる微粒化処理、または不純物を除去するための有機溶剤や水などによる洗浄処理、イオン交換法などによるイオン性不純物の除去処理などが、単独または組み合わされて、処理されていてもよい。
【００１６】
前記の顔料の使用量は、着色感光性樹脂組成物中の固型分を１００質量部としたとき、通常、２５質量部以上６０質量部以下であり、好ましくは２７質量部以上５５質量部以下であり、さらに好ましくは３０質量部以上５０質量部以下である。顔料の含有量が２５質量部以上６０質量部以下であると、カラーフィルタとしたときの色濃度が十分であり、かつ組成物中にバインダーポリマーを必要量含有させることができるので、機械的強度が十分なパターンを形成することができるため好ましい。
【００１７】
着色剤（Ａ）として用いられる顔料は、その粒径が均一であることが好ましい。顔料の粒径を均一とする方法としては、例えば、後述する（Ｆ）成分以外の界面活性剤を顔料分散剤として含有させて分散処理を行なう方法などが挙げられ、このような方法によれば、顔料が溶液中で均一に分散した状態の顔料分散液を得ることができる。
前記顔料分散剤としては、例えば、カチオン系、アニオン系、ノニオン系、両性などの界面活性剤などが挙げられ、それぞれ単独でまたは２種以上を組み合わせて用いられる。
顔料分散剤の使用量は、着色剤１質量部あたり、通常、１質量部以下、好ましくは０．０５質量部以上０．５質量部以下である。前記顔料分散剤の使用量が着色剤１質量部あたり１質量部以下であると、均一な粒径の顔料が得られる傾向があるため好ましい。
【００１８】
本発明において用いられるバインダーポリマー（Ｂ）としては、例えば、アクリル系共重合体が挙げられる。アクリル系共重合体としては、例えば、カルボキシル基含有モノマーと共重合可能な他のモノマーとカルボキシル基含有モノマーとの共重合体などが挙げられる。
【００１９】
カルボキシル基含有モノマーとしては、例えば、不飽和モノカルボン酸、不飽和ジカルボン酸、不飽和多価カルボン酸などの不飽和多価カルボン酸などの分子中に少なくとも１個のカルボキシル基を有する不飽和カルボン酸が挙げられる。
ここで、不飽和モノカルボン酸としては、例えば、アクリル酸、メタクリル酸、クロトン酸、α−クロルアクリル酸、けい皮酸などが挙げられる。
不飽和ジカルボン酸としては、例えば、マレイン酸、フマル酸、イタコン酸、シトラコン酸、メサコン酸などが挙げられる。
不飽和多価カルボン酸は、その酸無水物であってもよく、具体的には、無水マレイン酸、無水イタコン酸、無水シトラコン酸などが挙げられる。また、不飽和多価カルボン酸は、そのモノ（２−メタクリロイロキシアルキル）エステルであってもよく、例えば、こはく酸モノ（２−アクリロイロキシエチル）、こはく酸モノ（２−メタクリロイロキシエチル）、フタル酸モノ（２−アクリロイロキシエチル）、フタル酸モノ（２−メタクリロイロキシエチル）などが挙げられる。さらに、不飽和多価カルボン酸は、その両末端ジカルボキシポリマーのモノ（メタ）アクリレートであってもよく、例えば、ω−カルボキシポリカプロラクトンモノアクリレート、ω−カルボキシポリカプロラクトンモノメタクリレートなどが挙げられる。これらのカルボキシル基含有モノマーは、それぞれ単独でも２種以上を混合して用いてもよい。
【００２０】
前記のカルボキシル基含有モノマーと共重合可能な他のモノマーとしては、例えば、スチレン、α−メチルスチレン、ｏ−ビニルトルエン、ｍ−ビニルトルエン、ｐ−ビニルトルエン、ｐ−クロルスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、インデンなどの芳香族ビニル化合物；
メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリレート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、グリセロールモノメタクリレートなどの不飽和カルボン酸エステル類；
２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、３−ジメチルアミノプロピルメタクリレートなどの不飽和カルボン酸アミノアルキルエステル類；
グリシジルアクリレート、グリシジルメタクリレートなどの不飽和カルボン酸グリシジルエステル類；
酢酸ビニル、プロピオン酸ビニル、酪酸ビニル、安息香酸ビニルなどのカルボン酸ビニルエステル類；
ビニルメチルエーテル、ビニルエチルエーテル、アリルグリシジルエーテルなどの不飽和エーテル類；
アクリロニトリル、メタクリロニトリル、α−クロロアクリロニトリル、シアン化ビニリデンなどのシアン化ビニル化合物；
アクリルアミド、メタクリルアミド、α−クロロアクリルアミド、Ｎ−２−ヒドロキシエチルアクリルアミド、Ｎ−２−ヒドロキシエチルメタクリルアミドなどの不飽和アミド類；
マレイミド、Ｎ−フェニルマレイミド、Ｎ−シクロヘキシルマレイミドなどの不飽和イミド類；
１，３−ブタジエン、イソプレン、クロロプレンなどの脂肪族共役ジエン類；
ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基あるいはモノメタクリロイル基を有するマクロモノマー類などを挙げることができる。
これらのモノマーは、それぞれ単独でも２種以上を混合して用いてもよい。
【００２１】
前記の共重合体におけるカルボキシル基含有モノマー単位の含有量は、共重合体の構成モノマーの合計モル数に対してモル分率で、通常、１０〜５０モル％、好ましくは１５〜４０モル％、より好ましくは２５〜４０モル％である。カルボキシル基含有モノマー単位の含有量が、前記の範囲にあると、現像液に対する溶解性が良好であり、現像時にパターンが正確に形成される傾向があるため好ましい。
前記のアクリル系共重合体としては、例えば、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／メチル（メタ）アクリレート／ポリスチレンマクロモノマー共重合体、（メタ）アクリル酸／メチル（メタ）アクリレート／ポリメチル（メタ）アクリレートマクロモノマー共重合体、（メタ）アクリル酸／ベンジル（メタ）アクリレート／ポリスチレンマクロモノマー共重合体、（メタ）アクリル酸／ベンジル（メタ）アクリレート／ポリメチル（メタ）アクリレートマクロモノマー共重合体、（メタ）アクリル酸／２−ヒドロキシエチル（メタ）アクリレート／ベンジル（メタ）アクリレート／ポリスチレンマクロモノマー共重合体、（メタ）アクリル酸／２−ヒドロキシエチル（メタ）アクリレート／ベンジル（メタ）アクリレート／ポリメチル（メタ）アクリレートマクロモノマー共重合体、（メタ）アクリル酸／スチレン／ベンジル（メタ）アクリレート／Ｎ−フェニルマレイミド共重合体、（メタ）アクリル酸／こはく酸モノ（２−アクリロイロキシエチル）／スチレン／ベンジル（メタ）アクリレート／Ｎ−フェニルマレイミド共重合体、（メタ）アクリル酸／こはく酸モノ（２−アクリロイロキシエチル）／スチレン／アリル（メタ）アクリレート／Ｎ−フェニルマレイミド共重合体（メタ）アクリル酸／ベンジル（メタ）アクリレート／Ｎ−フェニルマレイミド／スチレン／グリセロールモノ（メタ）アクリレート共重合体などが挙げられる。
なお、（メタ）アクリレートとは、アクリレートまたはメタクリレートであることを意味する。
【００２２】
これらの中で、（メタ）アクリル酸／ベンジル（メタ）アクリレート共重合体、（メタ）アクリル酸／ベンジル（メタ）アクリレート／スチレン共重合体、（メタ）アクリル酸／メチル（メタ）アクリレート共重合体、（メタ）アクリル酸／メチル（メタ）アクリレート／スチレン共重合体などが好ましく使用される。
【００２３】
前記のバインダーポリマーは、そのポリスチレン換算重量平均分子量が、通常、５，０００〜５０，０００であり、好ましくは８，０００〜４０，０００であり、より好ましくは１０，０００〜３５，０００である。バインダーポリマーのポリスチレン換算重量平均分子量が５，０００〜５０，０００であると、塗膜硬度が向上し、残膜率も高く、未露光部の現像液に対する溶解性が良好で、解像度が向上する傾向にあるため好ましい。
バインダーポリマーの酸価は、通常、５０〜１５０であり、好ましくは６０〜１４０、より好ましくは８０〜１３５である。酸価が、５０〜１５０であると、現像液に対する溶解性が向上して未露光部が溶解しやすくなり、また高感度化して現像時に露光部のパターンが残って残膜率が向上する傾向があるため好ましい。ここで、酸価とは、バインダーポリマー１ｇを中和するに必要な水酸化カリウムの量（ｍｇ）として測定される値であり、通常は水酸化カリウム水溶液を用いて滴定することにより求めることができる。
バインダーポリマーは、着色感光性樹脂組成物の固形分に対して、質量分率で、通常、５質量％以上２６質量％以下、好ましくは１０質量％以上２６質量％以下、より好ましくは１５質量％以上２６質量％以下で用いられる。含有量が、５質量％以上２６質量％以下であると、パターンが形成でき、また解像度および残膜率が向上する傾向にあるため好ましい。
なお、本明細書および特許請求の範囲において、着色感光性樹脂組成物の固形分とは、着色感光性樹脂組成物に含まれる溶剤などの揮発成分を除いた成分の合計質量をいう。
【００２４】
本発明において用いられる光重合性化合物（Ｃ）は、光を照射されることによって光重合開始剤から発生した活性ラジカル、酸などによって重合し得る化合物であって、例えば、重合性の炭素−炭素不飽和結合を有する化合物などが挙げられる。
【００２５】
光重合性化合物（Ｃ）は、３官能以上の多官能の光重合性化合物であることが好ましい。３官能以上の多官能の光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレートなどが挙げられる。光重合性化合物（Ｃ）は、それぞれ単独でも２種以上組み合わせて用いてもよい。光重合性化合物（Ｃ）の含有量は、着色感光性樹脂組成物中の固型分に対し、質量分率で、通常、５質量％以上９０質量％以下、好ましくは１０質量％以上８０質量％以下、より好ましくは２０質量％以上７０質量％以下である。光重合性化合物の含有量が、前記の範囲にあると、硬化が十分におこり残膜率が向上し、パターンにアンダーカットが入りにくくなって密着性が良好になる傾向があるため好ましい。
【００２６】
本発明において用いられる光重合開始剤（Ｄ）は、少なくとも１種のアセトフェノン系化合物を含むことが好ましい。
アセトフェノン系化合物としては、例えば、ジエトキシアセトフェノン、２−メチル−２−モルホリノ−１−（４−メチルチオフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−〔４−（１−メチルビニル）フェニル〕プロパン−１−オンのオリゴマーなどが挙げられる。これらの中で、２−メチル−２−モルホリノ−１−（４−メチルチオフェニル）プロパン−１−オンが好ましく使用される。
また、光重合開始剤（Ｄ）として、複数のアセトフェノン系やアセトフェノン系以外の光重合開始剤を組み合わせて使用してもよい。
アセトフェノン系以外の光重合開始剤としては、例えば、光を照射されることによって活性ラジカルを発生する活性ラジカル発生剤、増感剤、酸発生剤などが挙げられる。
活性ラジカル発生剤としては、例えば、ベンゾイン系化合物、ベンゾフェノン系化合物、チオキサントン系化合物、トリアジン系化合物、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物などが挙げられる。
【００２７】
ベンゾイン系化合物としては、例えば、ベンゾイン、ベンゾインメチルエーテル、ベンゾインエチルエーテル、ベンゾインイソプロピルエーテル、ベンゾインイソブチルエーテルなどが挙げられる。
【００２８】
ベンゾフェノン系化合物としては、例えば、ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔ−ブチルパーオキシカルボニル）ベンゾフェノン、２，４，６−トリメチルベンゾフェノンなどが挙げられる。
【００２９】
チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００３０】
トリアジン系化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジンなどが挙げられる。
【００３１】
酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネートなどのオニウム塩類や、ニトロベンジルトシレート類、ベンゾイントシレート類などを挙げることができる。
【００３２】
また、活性ラジカル発生剤である上記した化合物の中には、活性ラジカルと同時に酸を発生する化合物もある。例えば、トリアジン系光重合開始剤は、酸発生剤としても使用される。
【００３３】
光重合開始剤（Ｄ）は、単独でも複数を組み合わせて使用しても差し支えない。光重合開始剤（Ｄ）の含有量は、バインダーポリマー（Ｂ）および光重合性化合物（Ｃ）の合計量１００質量部に対して、通常、０．１質量部以上２０質量部以下、好ましくは１質量部以上１５質量部以下である。
光重合開始剤（Ｄ）の含有量が０．１質量部以上２０質量部以下であると、高感度化して露光時間が短縮され生産性が向上し、解像度が不良にならない傾向があるため好ましい。
【００３４】
本発明の着色感光性樹脂組成物には、光重合開始助剤（Ｇ）が添加されていてもよい。光重合開始助剤（Ｇ）は、通常、光重合開始剤（Ｄ）と組み合わせて用いられ、光重合開始剤（Ｄ）によって重合が開始された光重合性化合物（Ｃ）の重合をさらに促進するために用いられる。
光重合開始助剤（Ｇ）としては、例えば、アミン系化合物、アルコキシアントラセン系化合物、チオキサントン系化合物などが挙げられる。
アミン系化合物としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン、４，４’−ビス（エチルメチルアミノ）ベンゾフェノンなどが挙げられ、中でも４，４’−ビス（ジエチルアミノ）ベンゾフェノンが好ましく使用される。
【００３５】
アルコキシアントラセン系化合物としては、例えば、９，１０−ジメトキシアントラセン、２−エチル−９，１０−ジメトキシアントラセン、９，１０−ジエトキシアントラセン、２−エチル−９，１０−ジエトキシアントラセンなどが挙げられる。
【００３６】
チオキサントン系化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントンなどが挙げられる。
【００３７】
また、光重合開始助剤（Ｇ）として市販のものを用いることもでき、市販の光重合開始助剤（Ｇ）としては、例えば、商品名「ＥＡＢ−Ｆ」（保土谷化学工業（株）製）などが挙げられる。
【００３８】
本発明の着色感光性樹脂組成物において、光重合開始剤（Ｄ）および光重合開始助剤（Ｇ）の組み合わせとしては、例えば、ジエトキシアセトフェノン／４，４’−ビス（ジエチルアミノ）ベンゾフェノン、２−メチル−２−モルホリノ−１−（４−メチルチオフェニル）プロパン−１−オン／４，４’−ビス（ジエチルアミノ）ベンゾフェノン、２−ヒドロキシ−２−メチル−１−フェニルプロパン−１−オン／４，４’−ビス（ジエチルアミノ）ベンゾフェノン、ベンジルジメチルケタール／４，４’−ビス（ジエチルアミノ）ベンゾフェノン、２−ヒドロキシ−２−メチル−１−〔４−（２−ヒドロキシエトキシ）フェニル〕プロパン−１−オン／４，４’−ビス（ジエチルアミノ）ベンゾフェノン、１−ヒドロキシシクロヘキシルフェニルケトン／４，４’−ビス（ジエチルアミノ）ベンゾフェノン、２−ヒドロキシ−２−メチル−１−〔４−（１−メチルビニル）フェニル〕プロパン−１−オンのオリゴマー／４，４’−ビス（ジエチルアミノ）ベンゾフェノン、２−ベンジル−２−ジメチルアミノ−１−（４−モルホリノフェニル）ブタン−１−オン／４，４’−ビス（ジエチルアミノ）ベンゾフェノンの組み合わせなどが挙げられ、２−メチル−２−モルホリノ−１−（４−メチルチオフェニル）プロパン−１−オン／４，４’−ビス（ジエチルアミノ）ベンゾフェノンの組み合わせが好ましい。
【００３９】
光重合開始助剤（Ｇ）を用いる場合、その使用量は、光重合開始剤（Ｄ）１モルあたり、通常、０．０１モル以上１０モル以下、好ましくは０．０１モル以上５モル以下である。
【００４０】
本発明で用いられる溶剤（Ｅ）としては、例えば、エーテル類、芳香族炭化水素類、ケトン類、アルコール類、エステル類、アミド類などが挙げられる。
【００４１】
エーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、メチルセロソルブアセテート、エチルセロソルブアセテート、エチルカルビトールアセテート、ブチルカルビトールアセテート、プロピレングリコールメチルエーテルアセテート、メトキシブチルアセテート、メトキシペンチルアセテート、アニソール、フェネトール、メチルアニソールなどが挙げられる。
芳香族炭化水素類としては、例えば、ベンゼン、トルエン、キシレン、メシチレンなどが挙げられる。
ケトン類としては、例えば、アセトン、２−ブタノン、２−ヘプタノン、３−ヘプタノン、４−ヘプタノン、４−メチル−２−ペンタノン、シクロペンタノン、シクロヘキサノンなどが挙げられる。
アルコール類としては、例えば、メタノール、エタノール、プロパノール、ブタノール、ヘキサノール、シクロヘキサノール、エチレングリコール、グリセリンなどが挙げられる。
エステル類としては、例えば、酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、３−オキシプロピオン酸メチル、３−オキシプロピオン酸エチル、３−メトキシプロピオン酸メチル、３−メトキシプロピオン酸エチル、３−エトキシプロピオン酸メチル、３−エトキシプロピオン酸エチル、２−オキシプロピオン酸メチル、２−オキシプロピオン酸エチル、２−オキシプロピオン酸プロピル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、２−オキソブタン酸メチル、２−オキソブタン酸エチル、３−メトキシブチルアセテート、３−メチル−３−メトキシブチルアセテート、γ−ブチロラクトンなどが挙げられる。
アミド類としては、例えば、Ｎ，Ｎ−ジメチルホルムアミド、Ｎ，Ｎ−ジメチルアセトアミドなどが挙げられる。
その他の溶剤としては、例えば、Ｎ−メチルピロリドン、ジメチルスルホオキシドなどが挙げられる。
前記の溶剤の中で、３−エトキシプロピオン酸エチルとプロピレングリコールモノメチルエーテルアセテートとを含む溶剤が好ましく用いられる。該溶剤中の３−エトキシプロピオン酸エチルの含有量は、３〜５０質量％であることが好ましく、５〜４０質量％であることがより好ましい。また、該溶剤中のプロピレングリコールモノメチルエーテルアセテートの含有量は、５０〜９７質量％であることが好ましく、６０〜９５質量％であることがより好ましい。
前記の溶剤は、それぞれ単独でも２種類以上を組み合わせて用いてもよい。
本発明の着色感光性樹脂組成物中の溶剤（Ｅ）の含有量は、質量分率で、通常、７０質量％以上９５質量％以下、好ましくは７５質量％以上９０質量％以下である。溶剤（Ｅ）の含有量が、前記基準で７０質量％以上９５質量％以下であると、塗布時の平坦性が良好で、またカラーフィルタを形成した際の色濃度が十分で表示特性が良好であるため好ましい。
【００４２】
本発明で用いられる界面活性剤（Ｆ）としては、例えば、シリコーン系界面活性剤、フッ素系界面活性剤、フッ素原子を有するシリコーン系界面活性剤、これらの混合物などが挙げられる。
シリコーン系界面活性剤としては、例えば、シロキサン結合を有する界面活性剤などが挙げられる。具体的には、トーレシリコーンＤＣ３ＰＡ、トーレシリコーンＳＨ７ＰＡ、トーレシリコーンＤＣ１１ＰＡ、トーレシリコーンＳＨ２１ＰＡ、トーレシリコーンＳＨ２８ＰＡ、トーレシリコーン２９ＳＨＰＡ、トーレシリコーンＳＨ３０ＰＡ、ポリエーテル変性シリコンオイルＳＨ８４００（トーレシリコーン（株）製）、ＫＰ３２１、ＫＰ３２２、ＫＰ３２３、ＫＰ３２４、ＫＰ３２６、ＫＰ３４０、ＫＰ３４１（信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（ジーイー東芝シリコーン（株）製）などが挙げられる。
フッ素系界面活性剤としては、例えば、フルオロカーボン鎖を有する界面活性剤などが挙げられる。具体的には、フロリナート（商品名）ＦＣ４３０、フロリナートＦＣ４３１（住友スリーエム（株）製）、メガファック（商品名）Ｆ１４２Ｄ、メガファックＦ１７１、メガファックＦ１７２、メガファックＦ１７３、メガファックＦ１７７、メガファックＦ１８３、メガファックＲ３０（大日本インキ化学工業（株）製）、エフトップ（商品名）ＥＦ３０１、エフトップＥＦ３０３、エフトップＥＦ３５１、エフトップＥＦ３５２（新秋田化成（株）製）、サーフロン（商品名）Ｓ３８１、サーフロンＳ３８２、サーフロンＳＣ１０１、サーフロンＳＣ１０５（旭硝子（株）製）、Ｅ５８４４（（株）ダイキンファインケミカル研究所製）、ＢＭ−１０００、ＢＭ−１１００（いずれも商品名：ＢＭ  Ｃｈｅｍｉｅ社製）などが挙げられる。
フッ素原子を有するシリコーン系界面活性剤としては、例えば、シロキサン結合およびフルオロカーボン鎖を有する界面活性剤などが挙げられる。具体的には、メガファック（商品名）Ｒ０８、メガファックＢＬ２０、メガファックＦ４７５、メガファックＦ４７７、メガファックＦ４４３（大日本インキ化学工業（株）製）などが挙げられる。
これらの界面活性剤は、単独でも２種類以上を組み合わせて用いてもよい。
着色感光性樹脂組成物中の該界面活性剤の含有量は、０．００１質量％以上０．２質量％以下、好ましくは０．００２質量％以上０．１質量％以下、さらに好ましくは０．００３質量％以上０．０５質量％以下である。界面活性剤の含有量が前記の範囲にあると、得られる塗膜の平坦性がよくなる傾向があるため好ましい。
【００４３】
本発明の着色感光性樹脂組成物を調製する方法としては、例えば、界面活性剤を除く成分を混合したのち、２３℃における粘度を３．０ｍＰａ・ｓ以上６．５ｍＰａ・ｓ以下で、かつ該組成物１０μＬをガラス基板上に滴下して０．２秒後および１秒後の接触角が１０°以上２０°以下の範囲に入るように、界面活性剤を添加して調節する方法や、予め、予備的に界面活性剤の添加量と２３℃における粘度および該組成物１０μＬをガラス基板上に滴下して０．２秒後および１秒後の接触角との関係を求めておき、その結果に基づいて各成分を一括して混合する方法などが挙げられる。
【００４４】
本発明の着色感光性樹脂組成物には、充填剤、バインダーポリマー以外の高分子化合物、密着促進剤、酸化防止剤、紫外線吸収剤、凝集防止剤、有機酸、有機アミン化合物、硬化剤などの添加剤が含有されていてもよい。
【００４５】
充填剤としては、例えば、ガラス、アルミナなどの微粒子が挙げられる。
【００４６】
バインダーポリマー（Ｂ）以外の高分子化合物としては、例えば、ポリビニルアルコール、ポリアクリル酸、ポリエチレングリコールモノアルキルエーテル、ポリフロロアルキルアクリレートなどが挙げられる。
【００４７】
密着促進剤としては、例えば、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシランなどが挙げられる。
【００４８】
酸化防止剤としては、例えば、４，４’−チオビス（６−ｔ−ブチル−３−メチルフェノール）、２，６−ジ−ｔ−ブチル−４−メチルフェノールなどが挙げられる。
【００４９】
紫外線吸収剤としては、例えば、２−（２−ヒドロキシ−３−ｔ−ブチル−５−メチルフェニル）−５−クロロベンゾトリアゾールなどのベンゾトリアゾール系化合物、２−ヒドロキシ−４−オクチルオキシベンゾフェノンなどのベンゾフェノン系、２，４−ジ−ｔ−ブチルフェニル−３，５−ジ−ｔ−ブチル−４−ヒドロキシベンゾエートなどのベンゾエート系化合物、２−（４，６−ジフェニル−１，３，５−トリアジン−２−イル）−５−ヘキシルオキシフェノールなどのトリアジン系化合物などが挙げられる。
【００５０】
凝集防止剤としては、例えば、ポリアクリル酸ナトリウムなどが挙げられる。
【００５１】
有機酸としては、例えば、蟻酸、酢酸、プロピオン酸、酪酸、吉草酸、ピバル酸、カプロン酸、ジエチル酢酸、エナント酸、カプリル酸などの脂肪族モノカルボン酸類；
しゅう酸、マロン酸、こはく酸、グルタル酸、アジピン酸、ピメリン酸、スベリン酸、アゼライン酸、セバシン酸、ブラシル酸、メチルマロン酸、エチルマロン酸、ジメチルマロン酸、メチルこはく酸、テトラメチルこはく酸、シクロヘキサンジカルボン酸、イタコン酸、シトラコン酸、マレイン酸、フマル酸、メサコン酸などの脂肪族ジカルボン酸類；
トリカルバリル酸、アコニット酸、カンホロン酸などの脂肪族トリカルボン酸類；
安息香酸、トルイル酸、クミン酸、ヘメリト酸、メシチレン酸などの芳香族モノカルボン酸類；
フタル酸、イソフタル酸、テレフタル酸などの芳香族ジカルボン酸類；
トリメリット酸、トリメシン酸、メロファン酸、ピロメリット酸などの芳香族ポリカルボン酸類などが挙げられる。
【００５２】
有機アミン化合物としては、例えば、ｎ―プロピルアミン、ｉ−プロピルアミン、ｎ−ブチルアミン、ｉ−ブチルアミン、ｓｅｃ−ブチルアミン、ｔ−ブチルアミン、ｎ−ペンチルアミン、ｎ−ヘキシルアミン、ｎ−ヘプチルアミン、ｎ−オクチルアミン、ｎ−ノニルアミン、ｎ−デシルアミン、ｎ−ウンデシルアミン、ｎ−ドデシルアミンなどのモノアルキルアミン類；
シクロヘキシルアミン、２−メチルシクロヘキシルアミン、３−メチルシクロヘキシルアミン、４−メチルシクロヘキシルアミンなどのモノシクロアルキルアミン類；
メチルエチルアミン、ジエチルアミン、メチルｎ−プロピルアミン、エチルｎ−プロピルアミン、ジｎ−プロピルアミン、ジｉ−プロピルアミン、ジｎ−ブチルアミン、ジｉ−ブチルアミン、ジｓｅｃ−ブチルアミン、ジｔ−ブチルアミン、ジｎ−ペンチルアミン、ジｎ−ヘキシルアミンなどのジアルキルアミン類；
メチルシクロヘキシルアミン、エチルシクロヘキシルアミンなどのモノアルキルモノシクロアルキルアミン類；
ジシクロヘキシルアミンなどのジシクロアルキルアミン類；
ジメチルエチルアミン、メチルジエチルアミン、トリエチルアミン、ジメチルｎ−プロピルアミン、ジエチルｎ−プロピルアミン、メチルジｎ−プロピルアミン、エチルジｎ−プロピルアミン、トリｎ−プロピルアミン、トリｉ−プロピルアミン、トリｎ−ブチルアミン、トリｉ−ブチルアミン、トリｓｅｃ−ブチルアミン、トリｔ−ブチルアミン、トリｎ−ペンチルアミン、トリｎ−ヘキシルアミンなどのトリアルキルアミン類；
ジメチルシクロヘキシルアミン、ジエチルシクロヘキシルアミンなどのジアルキルモノシクロアルキルアミン類；
メチルジシクロヘキシルアミン、エチルジシクロヘキシルアミン、トリシクロヘキシルアミンなどのモノアルキルジシクロアルキルアミン類；
２−アミノエタノール、３−アミノ−１−プロパノール、１−アミノ−２−プロパノール、４−アミノ−１−ブタノール、５−アミノ−１−ペンタノール、６−アミノ−１−ヘキサノールなどのモノアルカノールアミン類；
４−アミノ−１−シクロヘキサノールなどのモノシクロアルカノールアミン類；
ジエタノールアミン、ジｎ−プロパノールアミン、ジｉ−プロパノールアミン、ジｎ−ブタノールアミン、ジｉ−ブタノールアミン、ジｎ−ペンタノールアミン、ジｎ−ヘキサノールアミンなどのジアルカノールアミン類；
ジ（４−シクロヘキサノール）アミンなどのジシクロアルカノールアミン類；
トリエタノールアミン、トリｎ−プロパノールアミン、トリｉ−プロパノールアミン、トリｎ−ブタノールアミン、トリｉ−ブタノールアミン、トリｎ−ペンタノールアミン、トリｎ−ヘキサノールアミンなどのトリアルカノールアミン類；
トリ（４−シクロヘキサノール）アミンなどのトリシクロアルカノールアミン類；
３−アミノ−１，２−プロパンジオール、２−アミノ−１，３−プロパンジオール、４−アミノ−１，２−ブタンジオール、４−アミノ−１，３−ブタンジオール、３−ジメチルアミノ−１，２−プロパンジオール、３−ジエチルアミノ−１，２−プロパンジオール、２−ジメチルアミノ−１，３−プロパンジオール、２−ジエチルアミノ−１，３−プロパンジオールなどのアミノアルカンジオール類；
４−アミノ−１，２−シクロヘキサンジオール、４−アミノ−１，３−シクロヘキサンジオールなどのアミノシクロアルカンジオール類；
１−アミノシクロペンタノンメタノール、４−アミノシクロペンタノンメタノールなどのアミノ基含有シクロアルカノンメタノール類；
１−アミノシクロヘキサノンメタノール、４−アミノシクロヘキサノンメタノール、４−ジメチルアミノシクロペンタンメタノール、４−ジエチルアミノシクロペンタンメタノール、４−ジメチルアミノシクロヘキサンメタノール、４−ジエチルアミノシクロヘキサンメタノールなどのアミノ基含有シクロアルカンメタノール類；
β−アラニン、２−アミノ酪酸、３−アミノ酪酸、４−アミノ酪酸、２−アミノイソ酢酸、３−アミノイソ酢酸、２−アミノ吉草酸、５−アミノ吉草酸、６−アミノカプロン酸、１−アミノシクロプロパンカルボン酸、１−アミノシクロヘキサンカルボン酸、４−アミノシクロヘキサンカルボン酸などのアミノカルボン酸類；
アニリン、ｏ−メチルアニリン、ｍ−メチルアニリン、ｐ−メチルアニリン、ｐ−エチルアニリン、ｐ−ｎ−プロピルアニリン、ｐ−ｉ−プロピルアニリン、ｐ−ｎ−ブチルアニリン、ｐ−ｔ−ブチルアニリン、１−ナフチルアミン、２−ナフチルアミン、Ｎ，Ｎ−ジメチルアニリン、Ｎ，Ｎ−ジエチルアニリン、ｐ−メチル−Ｎ，Ｎ−ジメチルアニリンなどの芳香族アミン類；
ｏ−アミノベンジルアルコール、ｍ−アミノベンジルアルコール、ｐ−アミノベンジルアルコール、ｐ−ジメチルアミノベンジルアルコール、ｐ−ジエチルアミノベンジルアルコールなどのアミノベンジルアルコール類；
ｏ−アミノフェノール、ｍ−アミノフェノール、ｐ−アミノフェノール、ｐ−ジメチルアミノフェノール、ｐ−ジエチルアミノフェノールなどのアミノフェノール類；
ｍ−アミノ安息香酸、ｐ−アミノ安息香酸、ｐ−ジメチルアミノ安息香酸、ｐ−ジエチルアミノ安息香酸などのアミノ安息香酸類などが挙げられる。
【００５３】
硬化剤としては、例えば、加熱されることによってバインダーポリマー中のカルボキシル基と反応してバインダーポリマーを架橋することができる化合物、硬化剤単独で重合して着色パターンを硬化させ得る化合物などが挙げられる。バインダーポリマーを架橋することができる化合物としては、例えば、エポキシ化合物、オキセタン化合物などが挙げられる。
【００５４】
エポキシ化合物としては、例えば、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、他の芳香族系エポキシ樹脂、脂環族系エポキシ樹脂、複素環式エポキシ樹脂、グリシジルエステル系樹脂、グリシジルアミン系樹脂、エポキシ化油等のエポキシ樹脂、これらのエポキシ樹脂の臭素化誘導体、エポキシ樹脂およびその臭素化誘導体以外の脂肪族、脂環族または芳香族のエポキシ化合物、ブタジエンの（共）重合体のエポキシ化物、イソプレンの（共）重合体のエポキシ化物、グリシジル（メタ）アクリレートの（共）重合体、トリグリシジルイソシアヌレートなどが挙げられる。
【００５５】
オキセタン化合物としては、例えば、カーボネートビスオキセタン、キシリレンビスオキセタン、アジペートビスオキセタン、テレフタレートビスオキセタン、シクロヘキサンジカルボン酸ビスオキセタンなどが挙げられる。
【００５６】
本発明の着色感光性組成物が、硬化剤としてエポキシ化合物、オキセタン化合物などを含有する場合には、エポキシ化合物のエポキシ基、オキセタン化合物のオキセタン骨格を開環重合させ得る化合物を含んでいてもよい。前記の化合物としては、例えば、多価カルボン酸類、多価カルボン酸無水物類、酸発生剤などが挙げられる。
【００５７】
多価カルボン酸類としては、例えば、フタル酸、３，４−ジメチルフタル酸、イソフタル酸、テレフタル酸、ピロメリット酸、トリメリット酸、１，４，５，８−ナフタレンテトラカルボン酸、３，３’，４，４’−ベンゾフェノンテトラカルボン酸などの芳香族多価カルボン酸類；
こはく酸、グルタル酸、アジピン酸、１，２，３，４−ブタンテトラカルボン酸、マレイン酸、フマル酸、イタコン酸などの脂肪族多価カルボン酸類；
ヘキサヒドロフタル酸、３，４−ジメチルテトラヒドロフタル酸、ヘキサヒドロイソフタル酸、ヘキサヒドロテレフタル酸、１，２，４−シクロペンタントリカルボン酸、１，２，４−シクロヘキサントリカルボン酸、シクロペンタンテトラカルボン酸、１，２，４，５−シクロヘキサンテトラカルボン酸などの脂環族多価カルボン酸類などが挙げられる。
【００５８】
多価カルボン酸無水物類としては、例えば、無水フタル酸、無水ピロメリット酸、無水トリメリット酸、３，３’，４，４’−ベンゾフェノンテトラカルボン酸二無水物などの芳香族多価カルボン酸無水物類；
無水イタコン酸、無水こはく酸、無水シトラコン酸、無水ドデセニルコハク酸、無水トリカルバリル酸、無水マレイン酸、１，２，３，４−ブタンテトラカルボン酸二無水物などの脂肪族多価カルボン酸無水物類；
無水ヘキサヒドロフタル酸、３，４−ジメチルテトラヒドロフタル酸無水物、１，２，４−シクロペンタントリカルボン酸無水物、１，２，４−シクロヘキサントリカルボン酸無水物、シクロペンタンテトラカルボン酸二無水物、１，２，４，５−シクロヘキサンテトラカルボン酸二無水物、無水ハイミック酸、無水ナジン酸などの脂環族多価カルボン酸無水物類；
エチレングリコールビストリメリテイト酸、グリセリントリストリメリテイト無水物などのエステル基含有カルボン酸無水物類などが挙げられる。
【００５９】
カルボン酸無水物類として、エポキシ樹脂硬化剤として市販されているものを用いてもよい。前記のエポキシ樹脂硬化剤としては、例えば、商品名「アデカハードナーＥＨ−７００」（旭電化工業（株）製）、商品名「リカシッドＨＨ」（新日本理化（株）製）、商品名「ＭＨ−７００」（新日本理化（株）製）などが挙げられる。
酸発生剤としては、前記と同じものが挙げられる。
【００６０】
前記の硬化剤は、それぞれ単独でも２種以上を組み合わせて用いてもよい。
【００６１】
本発明の着色感光性樹脂組成物を用いてパターンを形成する方法としては、例えば、本発明の着色感光性樹脂組成物を、基板または基板の上に先に形成した固体の着色感光性樹脂組成物層（以下、これを基板等ということがある。）の上に塗布し、塗布された着色感光性樹脂組成物層から溶剤など揮発成分を加熱するなどにより除去して層を形成し、当該層を、フォトマスクを介して露光したのち、現像する方法などが挙げられる。
【００６２】
基板としては、例えば、ガラス基板、シリコン基板、ポリカーボネート基板、ポリエステル基板、芳香族ポリアミド基板、ポリアミドイミド基板、ポリイミド基板、Ａｌ基板、ＧａＡｓ基板などの表面が平坦な基板が挙げられる。これらの基板は、シランカップリング剤などの薬品による薬品処理、プラズマ処理、イオンプレーティング処理、スパッタリング処理、気相反応処理、真空蒸着処理などの前処理が施されていてもよい。基板としてシリコン基板などを用いる場合、前記シリコン基板などの表面には電荷結合素子（ＣＣＤ）、薄膜トランジスタ（ＴＦＴ）などが形成されていてもよい。
【００６３】
前記の基板の上に着色感光性樹脂組成物を塗布する方法としては、例えば、従来のスピンコーターを用いる方法、スリットコーターなどの省液コーターを用いる方法などが挙げられるが、中でもスリットコーターを用いる方法が好ましい。
本発明の着色感光性樹脂組成物を用いてパターンを形成する好ましい方法としては、本発明の着色感光性樹脂組成物を、スリットコーターを用いて基板等の上に塗布し、次いで溶剤などの揮発成分を加熱により揮発させる方法が挙げられる。このようにして、基板等の上に着色感光性樹脂組成物の固形分からなる層が平坦性よく形成される。
ここで、「平坦性」は、プリベーク後の基板にＮａランプを照射し、塗膜表面状態を目視により観察し、斑が発生していないかどうかを、以下の基準に基づいて判定した。
「平坦性がよい」：塗膜表面に斑が認められない
本発明によれば、平坦性が良好な膜を形成し得る着色感光性樹脂組成物を提供することが可能となる。
該組成物を用いて形成されるパターンは、平坦性が良好であることから、カラーフィルタを構成する着色パターンを形成するための材料として好適に使用し得る。
【実施例】
【００６４】
以下、本発明を実施例に基づいて説明するが、本発明が実施例により限定されるものでないことは言うまでもない。
【００６５】
本実施例で用いる成分は以下の通りで、以下、省略して表示することがある。
（Ａ−１）着色剤：Ｃ．Ｉ．ピグメントレッド２５４
（Ａ−２）着色剤：Ｃ．Ｉ．ピグメントイエロー１３９
（Ａ−３）着色剤：Ｃ．Ｉ．ピグメントグリーン３６
（Ａ−４）着色剤：Ｃ．Ｉ．ピグメントイエロー１５０
（Ａ−５）着色剤：Ｃ．Ｉ．ピグメントブルー１５：６
（Ａ−６）着色剤：Ｃ．Ｉ．ピグメントバイオレット２３
（Ｂ−１）バインダーポリマー：メタクリル酸とベンジルメタクリレートとの共重合体〔メタクリル酸単位とベンジルメタクリレート単位との比は物質量比（モル比）で２７：７３、酸価は８３、ポリスチレン換算重量平均分子量は１８，０００
（Ｂ−２）バインダーポリマー：メタクリル酸とベンジルメタクリレートとの共重合体〔メタクリル酸単位とベンジルメタクリレート単位との比は物質量比（モル比）で２７：７３、酸価は１０２、ポリスチレン換算重量平均分子量は２８，０００
（Ｂ−３）バインダーポリマー：メタクリル酸とベンジルメタクリレートとの共重合体〔メタクリル酸単位とベンジルメタクリレート単位との比は物質量比（モル比）で３０：７０、酸価は１１３、ポリスチレン換算重量平均分子量は２０，０００
（Ｂ−４）バインダーポリマー：メタクリル酸とベンジルメタクリレートとの共重合体〔メタクリル酸単位とベンジルメタクリレート単位との比は物質量比（モル比）で３０：７０、酸価は１１３、ポリスチレン換算重量平均分子量は２５，０００
（Ｃ）光重合性化合物：ジペンタエリスリトールヘキサアクリレート
（Ｄ−１）光重合開始剤：２−メチル−２−モルホリノ−１−（４−メチルチオフェニル）プロパン−１−オン
（Ｄ−２）光重合開始剤：２，４−ビス（トリクロロメチル）−６−ピペロニル−１，３，５−トリアジン
（Ｇ−１）光重合開始助剤：２，４−ジエチルチオキサントン
（Ｅ−１）溶剤：プロピレングリコールモノメチルエーテルアセテート
（Ｅ−２）溶剤：３−エトキシプロピオン酸エチル
（Ｆ−１）界面活性剤：Ｆ４７５（大日本インキ化学工業（株）製）
（Ｆ−２）界面活性剤：ＳＨ８４００（トーレシリコーン（株）製）
（Ｆ−３）界面活性剤：Ｅ５８４４（（株）ダイキンファインケミカル研究所製）
（Ｈ）エポキシ化合物〔オルソクレゾールノボラック型エポキシ樹脂、「スミエポキシＥＳＣＮ−１９５ＸＬ−８０」（住友化学工業（株）製）〕
【００６６】
上記のバインダーポリマーのポリスチレン換算重量平均分子量の測定については、ＧＰＣ法を用いて、以下の条件で行なった。
装置；ＨＬＣ-８１２０ＧＰＣ（東ソー（株）製）
カラム；ＴＳＫ−ＧＥＬＧ２０００ＨＸＬ
カラム温度；４０℃
溶媒；ＴＨＦ
流速；１．０ｍｌ／ｍｉｎ
被検液固型分濃度；０．００１〜０．０１質量％
注入量；５０μｌ
検出器；ＲＩ
校正用標準物質；ＴＳＫ  ＳＴＡＮＤＡＲＤ  ＰＯＬＹＳＴＹＲＥＮＥ  Ｆ−４０、Ｆ−４、Ｆ−１、Ａ−２５００、Ａ−５００（東ソー（株）製）
【００６７】
実施例１
〔着色感光性樹脂組成物１の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．０１０質量部
を混合して着色感光性樹脂組成物１を得た。
【００６８】
〔接触角評価〕
接触角測定装置（ＤＧＤ  Ｆａｓｔ／６０  Ｃｏｎｔａｃｔ  Ａｎｇｌｅ  Ｍｅｔｅｒ（ＧＢＸ社製））を使用し、アセトンで洗浄後のガラス（＃１７３７（コーニング社製））上に、着色感光性樹脂組成物１を１０μＬ滴下し、滴下後、０．２秒後の接触角は１８．６°であった。１秒後の接触角は１３．０°であった。
〔粘度評価〕
粘度測定装置（ＶＩＳＣＯＭＥＴＥＲ  ＲＥ１２０Ｌ  ＳＹＳＴＥＭ（東機産業（株）製））を使用し、２３℃での着色感光性樹脂組成物の粘度を測定したところ、５０ｒｐｍでの粘度は４．０ｍＰａ・ｓであった。
〔塗膜の形成〕
上記で得られた着色感光性樹脂組成物をマイクロシリンジから１滴（１０μＬ）ガラス基板上に滴下したところ、直径７ｍｍの円状に広がり、干渉縞はみられず、平坦性は良好であった。
〔スリットコーターでの評価〕
得られた着色感光性樹脂組成物を、スリットコーターを用いて塗膜を形成したところ、平坦性が良好で、ムラがない塗膜が得られた。
【００６９】
実施例２
〔着色感光性樹脂組成物２の調製〕
（Ａ−３）              ３．６０５質量部
（Ａ−４）              ３．３９５質量部
ポリエステル系分散剤    １．８４３質量部
（Ｂ−３）              ３．９３３質量部
（Ｃ）                  ３．５４０質量部
（Ｄ−２）              ０．７８７質量部
（Ｅ−１）            ５７．７１１質量部
（Ｅ−２）            ２４．７５０質量部
（Ｆ−２）              ０．００４質量部
（Ｈ）                  ０．３９３質量部
を混合して着色感光性樹脂組成物２を得た。
〔接触角評価〕
実施例１と同様にして着色感光性樹脂組成物２の接触角を測定したところ、０．２秒後の接触角は１７．０°であった。１秒後の接触角は１６．３°であった。
〔粘度評価〕
実施例１と同様にして着色感光性樹脂組成物２の粘度を測定したところ、４．８ｍＰａ・ｓであった。
〔塗膜の形成〕
上記で得られた着色感光性樹脂組成物をマイクロシリンジから１滴（１０μＬ）を、ガラス基板上に滴下したところ、直径７ｍｍの円状に広がり、干渉縞はみられず、平坦性は良好であった。
〔スリットコーターでの評価〕
得られた着色感光性樹脂組成物を、スリットコーターを用いて塗膜を形成したところ、平坦性が良好で、ムラがない塗膜が得られた。
【００７０】
実施例３
〔着色感光性樹脂組成物３の調製〕
（Ａ−５）              ４．４３３質量部
（Ａ−６）              ０．０６８質量部
ポリエステル系分散剤    １．３４９質量部
（Ｂ−３）              ４．７３２質量部
（Ｃ）                  ５．５５６質量部
（Ｄ−１）              １．２３５質量部
（Ｇ−１）              ０．６１７質量部
（Ｅ−１）            ４９．１０３質量部
（Ｅ−２）            ３２．８００質量部
（Ｆ−２）              ０．００７質量部
（Ｆ−３）              ０．００４質量部
を混合して着色感光性樹脂組成物３を得た。
〔接触角評価〕
実施例１と同様にして着色感光性樹脂組成物３の接触角を測定したところ、０．２秒後の接触角は１７．０°であった。１秒後の接触角は１５．８°であった。
〔粘度評価〕
実施例１と同様にして着色感光性樹脂組成物３の粘度を測定したところ、４．０ｍＰａ・ｓであった。
〔塗膜の形成〕
上記で得られた着色感光性樹脂組成物をマイクロシリンジから１滴（１０μＬ）を、ガラス基板上に滴下したところ、直径７ｍｍの円状に広がり、干渉縞はみられず、平坦性は良好であった。
〔スリットコーターでの評価〕
得られた着色感光性樹脂組成物を、スリットコーターを用いて塗膜を形成したところ、平坦性が良好で、ムラがない塗膜が得られた。
【００７１】
比較例１
〔着色感光性樹脂組成物４の調製〕
（Ａ−１）              ５．２９３質量部
（Ａ−２）              １．４０７質量部
ポリエステル系分散剤    ２．５４０質量部
（Ｂ−２）              ５．４６６質量部
（Ｃ）                  ３．６４４質量部
（Ｄ−１）              ０．５４７質量部
（Ｄ−２）              ０．５４７質量部
（Ｇ−１）              ０．５４７質量部
（Ｅ−１）            ７９．９１０質量部
（Ｆ−２）              ０．０１０質量部
を混合して着色感光性樹脂組成物４を得た。
〔接触角評価〕
実施例１と同様にして着色感光性樹脂組成物４の接触角を測定したところ、０．２秒後の接触角は２１．５°であった。１秒後の接触角は１９．２°であった。
〔粘度評価〕
実施例１と同様にして着色感光性樹脂組成物４の粘度を測定したところ、６．８ｍＰａ・ｓであった。
〔塗膜の形成〕
上記で得られた着色感光性樹脂組成物をマイクロシリンジから１滴（１０μＬ）を、ガラス基板上に滴下したところ、直径８ｍｍの円状に広がり、干渉縞が見られ、平坦性は不良であった。
〔スリットコーターでの評価〕
得られた着色感光性樹脂組成物を、スリットコーターを用いて塗膜を形成したところ、平坦性が不良で、ムラがある塗膜が得られた。
【００７２】
実施例４
〔着色感光性樹脂組成物５の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．１００質量部
を混合して着色感光性樹脂組成物５を得た。
【００７３】
〔接触角評価〕
実施例１と同様にして着色感光性樹脂組成物５の接触角を測定したところ、０．２秒後の接触角は１９．２°であった。１秒後の接触角は１４．６°であった。
〔粘度評価〕
実施例１と同様にして着色感光性樹脂組成物５の粘度を測定したところ、５０ｒｐｍでの粘度は４．０ｍＰａ・ｓであった。
〔塗膜の形成〕
上記で得られた着色感光性樹脂組成物５をマイクロシリンジから１滴（１０μＬ）ガラス基板上に滴下したところ、直径７ｍｍの円状に広がり、干渉縞はみられず、平坦性は良好であった。
〔スリットコーターでの評価〕
得られた着色感光性樹脂組成物５を、スリットコーターを用いて塗膜を形成したところ、平坦性が良好で、ムラがない塗膜が得られた。
【００７４】
実施例５
〔着色感光性樹脂組成物６の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．２００質量部
を混合して着色感光性樹脂組成物６を得た。
【００７５】
〔接触角評価〕
実施例１と同様にして着色感光性樹脂組成物６の接触角を測定したところ、０．２秒後の接触角は１９．６°であった。１秒後の接触角は１５．４°であった。
〔粘度評価〕
実施例１と同様にして着色感光性樹脂組成物６の粘度を測定したところ、５０ｒｐｍでの粘度は４．１ｍＰａ・ｓであった。
〔塗膜の形成〕
上記で得られた着色感光性樹脂組成物６をマイクロシリンジから１滴（１０μＬ）ガラス基板上に滴下したところ、直径６ｍｍの円状に広がり、干渉縞はみられず、平坦性は良好であった。
〔スリットコーターでの評価〕
得られた着色感光性樹脂組成物６を、スリットコーターを用いて塗膜を形成したところ、平坦性が良好で、ムラがない塗膜が得られた。
【００７６】
比較例２
〔着色感光性樹脂組成物７の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．２２０質量部
を混合して着色感光性樹脂組成物７を得た。
【００７７】
〔接触角評価〕
実施例１と同様にして着色感光性樹脂組成物７の接触角を測定したところ、０．２秒後の接触角は２０．３°であった。１秒後の接触角は１５．９°であった。
〔粘度評価〕
実施例１と同様にして着色感光性樹脂組成物７の粘度を測定したところ、５０ｒｐｍでの粘度は４．１ｍＰａ・ｓであった。
〔塗膜の形成〕
上記で得られた着色感光性樹脂組成物７をマイクロシリンジから１滴（１０μＬ）ガラス基板上に滴下したところ、直径５ｍｍの円状に広がり、干渉縞が見られ、平坦性は不良であった。
〔スリットコーターでの評価〕
得られた着色感光性樹脂組成物７を、スリットコーターを用いて塗膜を形成したところ、平坦性が不良で、ムラがある塗膜が得られた。
【００７８】
比較例３
〔着色感光性樹脂組成物８の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．０００５質量部
を混合して着色感光性樹脂組成物８を得た。
【００７９】
〔接触角評価〕
実施例１と同様にして着色感光性樹脂組成物８の接触角を測定したところ、０．２秒後の接触角は１５．３°であった。１秒後の接触角は９．２°であった。
〔粘度評価〕
実施例１と同様にして着色感光性樹脂組成物８の粘度を測定したところ、５０ｒｐｍでの粘度が４．０ｍＰａ・ｓであった。
〔塗膜の形成〕
上記で得られた着色感光性樹脂組成物８をマイクロシリンジから１滴（１０μＬ）ガラス基板上に滴下したところ、直径９ｍｍの円状に広がり、干渉縞が見られ、平坦性は不良であった。
〔スリットコーターでの評価〕
得られた着色感光性樹脂組成物８を、スリットコーターを用いて塗膜を形成したところ、平坦性が不良で、ムラがある塗膜が得られた。
【００８０】
実施例６
〔着色感光性樹脂組成物９の調製〕
（Ａ−１）              ４．１１２質量部
（Ａ−２）              ０．９６４質量部
ポリエステル系分散剤    １．５２３質量部
（Ｂ−１）              ４．３４２質量部
（Ｃ）                  ５．３０７質量部
（Ｄ−１）              ０．５７９質量部
（Ｄ−２）              ０．５７９質量部
（Ｇ−１）              ０．５７９質量部
（Ｅ−１）            ７３．６６５質量部
（Ｅ−２）              ８．２００質量部
（Ｆ−１）              ０．００１質量部
を混合して着色感光性樹脂組成物９を得た。
【００８１】
〔接触角評価〕
実施例１と同様にして着色感光性樹脂組成物９の接触角を測定したところ、０．２秒後の接触角が１６．６°であった。１秒後の接触角は１２．２°であった。
〔粘度評価〕
実施例１と同様にして着色感光性樹脂組成物９の粘度を測定したところ、５０ｒｐｍでの粘度は４．０ｍＰａ・ｓであった。
〔塗膜の形成〕
上記で得られた着色感光性樹脂組成物９をマイクロシリンジから１滴（１０μＬ）ガラス基板上に滴下したところ、直径８ｍｍの円状に広がり、干渉縞はみられず、平坦性は良好であった。
〔スリットコーターでの評価〕
得られた着色感光性樹脂組成物９を、スリットコーターを用いて塗膜を形成したところ、平坦性が良好で、ムラがない塗膜が得られた。
【産業上の利用可能性】
【００８２】
本願発明の組成物を用いて形成されるパターンは、平坦性が良好であることから、カラーフィルタを構成する着色パターンを形成するための材料として好適に使用し得る。